(57)【要約】      （修正有）【課題】有機薄膜トランジスタ（ＯＴＦＴ）および金属−絶縁体−金属（ＭＩＭ）キャパシタ、を簡便で安価な方法で提供する。【解決手段】有機薄膜トランジスタ（ＯＴＦＴ）のゲート絶縁層、あるいは金属−絶縁体−金属（ＭＩＭ）キャパシタの絶縁体として、電子グレード・シルク溶液を基板上に形成されたゲート電極上、あるいはキャパシタ電極上にコートし乾燥させ、ゲート電極上あるいはキャパシタ電極上にシルクプロテインで作られたゲート絶縁層あるいはキャパシタ絶縁体を得る。【選択図】なし【特許請求の範囲】
【請求項１】
基板；
基板上に配置されたゲート電極；
基板上に配置され、ゲート電極を覆うゲート絶縁層であって、ゲート絶縁層がシルクプロテインを含むもの；
有機半導体層；および
ソース電極およびドレイン電極
を含む、有機薄膜トランジスタであって；
有機半導体層、ソース電極およびドレイン電極がゲート絶縁層上に配置された、有機薄膜トランジスタ。
【請求項２】
請求項１に記載の有機薄膜トランジスタであって、シルクプロテインが天然シルクプロテインである、有機薄膜トランジスタ。
【請求項３】
請求項１に記載の有機薄膜トランジスタであって、シルクプロテインがフィブロインである、有機薄膜トランジスタ。
【請求項４】
請求項１に記載の有機薄膜トランジスタであって、ゲート絶縁層が単層構造または多層構造を有する、有機薄膜トランジスタ。
【請求項５】
請求項１に記載の有機薄膜トランジスタであって、有機半導体層の材料がペンタセンを含む、有機薄膜トランジスタ。
【請求項６】
請求項１に記載の有機薄膜トランジスタであって、基板がプラスチック基板、ガラス基板、水晶基板、またはシリコン基板である、有機薄膜トランジスタ。
【請求項７】
請求項１に記載の有機薄膜トランジスタであって、有機薄膜トランジスタがトップコンタクト有機薄膜トランジスタである場合、有機半導体層がゲート絶縁層の表面全体を覆い、ソース電極およびドレイン電極がそれぞれ有機半導体層上に位置する、有機薄膜トランジスタ。
【請求項８】
請求項１に記載の有機薄膜トランジスタであって、有機薄膜トランジスタがボトムコンタクト有機薄膜トランジスタである場合、ソース電極およびドレイン電極がそれぞれゲート絶縁層上に位置し、有機半導体層がゲート絶縁層、ソース電極およびドレイン電極を覆う、有機薄膜トランジスタ。
【請求項９】
以下の工程を含む、有機薄膜トランジスタの製造方法：
（Ａ）基板を用意する工程；
（Ｂ）基板上にゲート電極を形成する工程；
（Ｃ）ゲート電極がその上に形成された基板をシルク溶液でコートして、基板およびゲート電極上にゲート絶縁層を得る工程；および
（Ｄ）ゲート絶縁層上に、有機半導体層、ソース電極およびドレイン電極を形成する工程。
【請求項１０】
請求項９に記載の方法であって、工程（Ｃ）が以下の工程を含む、方法：
（Ｃ１）シルク溶液を用意する工程；
（Ｃ２）ゲート電極がその上に形成された基板を、シルク溶液でコートする工程；および
（Ｃ３）基板およびゲート電極上にコートされたシルク溶液を乾燥させて、基板およびゲート電極上にゲート絶縁層を得る工程。
【請求項１１】
請求項９に記載の方法であって、シルク溶液が天然シルクプロテインを含有する水溶液である、方法。
【請求項１２】
請求項９に記載の方法であって、シルク溶液がフィブロインを含有する水溶液である、方法。
【請求項１３】
請求項９に記載の方法であって、有機半導体層の材料がペンタセンを含む、方法。
【請求項１４】
請求項９に記載の方法であって、基板がプラスチック基板、ガラス基板、水晶基板またはシリコン基板である、方法。
【請求項１５】
請求項９に記載の方法であって、工程（Ｄ）において、有機半導体層がゲート絶縁層の表面全体を覆い、かつソース電極およびドレイン電極が有機半導体層上に形成されて、トップコンタクト有機薄膜トランジスタを得る、方法。
【請求項１６】
請求項９に記載の方法であって、工程（Ｄ）において、ソース電極およびドレイン電極がゲート絶縁層上に形成され、かつ有機半導体層がソース電極、ドレイン電極およびゲート絶縁層を覆って、ボトムコンタクト薄膜トランジスタを得る、方法。
【請求項１７】
基板；
基板上に配置された第一の電極；
基板上に配置され、第一の電極を覆う絶縁層であって、絶縁層がシルクプロテインを含むもの；および
絶縁層上に配置された第二の電極：
を含む、金属−絶縁体−金属キャパシタ。
【請求項１８】
請求項１７に記載の金属−絶縁体−金属キャパシタであって、シルクプロテインが天然シルクプロテインである、金属−絶縁体−金属キャパシタ。
【請求項１９】
請求項１７に記載の金属−絶縁体−金属キャパシタであって、シルクプロテインがフィブロインである、金属−絶縁体−金属キャパシタ。
【請求項２０】
請求項１７に記載の金属−絶縁体−金属キャパシタであって、絶縁層が多層構造を有する、金属−絶縁体−金属キャパシタ。
【請求項２１】
請求項１７に記載の金属−絶縁体−金属キャパシタであって、基板がプラスチック基板、ガラス基板、水晶基板またはシリコン基板である、金属−絶縁体−金属キャパシタ。
【請求項２２】
以下の工程を含む、金属−絶縁体−金属キャパシタの製造方法：
（Ａ）基板を用意する工程；
（Ｂ）基板上に第一の電極を形成する工程；
（Ｃ）第一の電極がその上に形成された基板をシルク溶液でコートして、基板および第一の電極上に絶縁層を得る工程；および
（Ｄ）絶縁層上に、第二の電極を形成する工程。
【請求項２３】
請求項２２に記載の方法であって、工程（Ｃ）が以下の工程を含む、方法：
（Ｃ１）シルク溶液を用意する工程；
（Ｃ２）第一の電極がその上に形成された基板を、シルク溶液でコートする工程；および
（Ｃ３）基板および第一の電極上にコートされたシルク溶液を乾燥させて、基板および第一の電極上に絶縁層を得る工程。
【請求項２４】
請求項２２に記載の方法であって、シルク溶液が天然シルクプロテインを含有する水溶液である、方法。
【請求項２５】
請求項２２に記載の方法であって、シルク溶液がフィブロインを含有する水溶液である、方法。
【請求項２６】
請求項２２に記載の方法であって、基板がプラスチック基板、ガラス基板、水晶基板またはシリコン基板である、方法。
【請求項２７】
シルクプロテインを含む、電子グレード・シルク溶液であって、電子グレード・シルク溶液のｐＨが３〜６である、電子グレード・シルク溶液。
【請求項２８】
請求項２７に記載の電子グレード・シルク溶液であって、電子グレード・シルク溶液が、以下の工程によって製造される、電子グレード・シルク溶液：
（Ａ）カイコの繭をアルカリ溶液中に入れ、アルカリ溶液を加熱して、シルクプロテインを得る工程；
（Ｂ）シルクプロテインをリン酸溶液に溶解する工程；および
（Ｃ）シルクプロテインを溶解しているリン酸溶液中のリン酸塩を除去して、シルク溶液を得る工程。
【請求項２９】
請求項２８に記載の電子グレード・シルク溶液であって、工程（Ｃ）が、シルクプロテインと共に溶解したリン酸を水で透析して、リン酸塩を除去してシルク溶液を得る工程である、電子グレード・シルク溶液。
【請求項３０】
請求項２８に記載の電子グレード・シルク溶液であって、工程（Ａ）が、さらに以下の工程（Ａ１）〜（Ａ３）を含む、電子グレード・シルク溶液：
（Ａ１）カイコの繭をアルカリ溶液に入れ、アルカリ溶液を沸騰させて、シルクプロテインを得る工程；
（Ａ２）アルカリ溶液からシルクプロテインを取り出し、シルクプロテインを洗浄する工程；および
（Ａ３）洗浄後、シルクプロテインを乾燥する工程。
【請求項３１】
請求項２７の電子グレード・シルク溶液であって、アルカリ溶液が炭酸ナトリウムの溶液である、電子グレード・シルク溶液。
【請求項３２】
請求項２７の電子グレード・シルク溶液であって、シルクプロテインが天然シルクプロテインである、電子グレード・シルク溶液。
【請求項３３】
請求項２７の電子グレード・シルク溶液であって、シルクプロテインがフィブロインである、電子グレード・シルク溶液。
【発明の詳細な説明】
【技術分野】
【０００１】
本発明は、電子グレード・シルク溶液(electronic grade silk solution)、電子グレード・シルク溶液を用い、絶縁材料としてシルクプロテインを用いる有機薄膜トランジスタ（organic thin film transistor: ＯＴＦＴ）および金属−絶縁体−金属（metal-insulator-metal: ＭＩＭ）キャパシタ、およびそれらの製造方法に関し、より具体的には、電子グレード・シルク溶液、絶縁材料としてシルクプロテインを用いたＯＴＦＴおよびＭＩＭキャパシタ、および溶液法によるそれらの製造方法に関する。
【背景技術】
【０００２】
薄膜トランジスタ（thin film transistor: ＴＦＴ）は、センサー、無線自動識別（radio frequency identification: ＲＦＩＤ）タグ、および電子表示装置等の、現代のエレクトロニクスにおける基本要素である。近年、製造コストの削減および製品用途の拡大のため、低コストおよび適応性の利点を有し、大面積に製造し得る有機薄膜トランジスタ（ＯＴＦＴ）が急速に発達した。
【０００３】
ＯＴＦＴは、ボトムゲートまたはトップゲート構造のいずれかを使用して製造し得る。ボトムゲート構造の中で、ＯＴＦＴは、トップコンタクトＯＴＦＴおよびボトムコンタクトＯＴＦＴに分類し得る。図１Ａに示す通り、トップコンタクトＯＴＦＴは、基板１０；基板１０上に配置されたゲート電極１１；基板１０上に配置され、ゲート電極１１を覆う、ゲート絶縁層１２；ゲート絶縁層１２の表面全体を覆う、有機半導体層１３；および、有機半導体層１３上にそれぞれ配置された、ソース電極１４およびドレイン電極１５を含む。
【０００４】
加えて、図１Ｂに示す通り、ボトムコンタクトＯＴＦＴは、基板１０；基板１０上に配置されたゲート電極１１；基板１０上に配置され、ゲート電極１１を覆う、ゲート絶縁層１２；ゲート絶縁層１２上にそれぞれ配置された、ソース電極１４およびドレイン電極１５；および、ゲート絶縁層１２、ソース電極１４およびドレイン電極１５を覆う、有機半導体層１３を含む。
【０００５】
従来のゲート絶縁層の形成方法では、誘電材料を基板およびゲート電極上にスパッタして、ゲート絶縁層を形成する。しかし、スパッタリングプロセス用の装置は非常に高価であり、プロセスは複雑である。加えて、ＯＴＦＴの有機半導体層において従来使用される最も好適な材料はペンタセンである。しかし、ペンタセンは、従来の誘電材料とは良好に適合し得ないので、ペンタセンのキャリア移動度は低い。例えば、ペンタセンＯＴＦＴにおいてゲート絶縁層の材料として窒化ケイ素を使用する場合、ペンタセンのキャリア移動度は０．５ｃｍ2／Ｖ・秒より低い。ペンタセンＯＴＦＴにおいてゲート絶縁層の材料として窒化アルミニウムを使用しても、ペンタセンのキャリア移動度は２ｃｍ2／Ｖ・秒より高くなり得ない。故に、現在の技術および材料を使用して高性能のＯＴＦＴを製造することは不可能である。
【０００６】
従って、ＯＴＦＴを簡便で安価な方法で製造し、ＯＴＦＴの性能を上げるために、ＯＴＦＴおよびその製造方法を開発することが望ましい。
【０００７】
加えて、金属−絶縁体−金属（ＭＩＭ）キャパシタが、デジタルおよび高周波（ＲＦ）回路の設計に広く適用されている。現在、ＭＩＭキャパシタの容量(capacitor)密度を増し、そのリーク電流を減らすため、高誘電定数を有するいくつかの誘電材料が開発されている。
【０００８】
図２に示す通り、従来のＭＩＭキャパシタは、基板２０；基板２０上に配置された第一の電極２１；基板２０上に配置され、第一の電極２１を覆う、絶縁層２２；および絶縁層２２上に配置された、第二の電極２３を含む。ここで、ＭＩＭキャパシタの絶縁層に使用される従来の誘電材料は、ＴｉＮ、ＴｉＯ2、ＳｉＯ2、およびＳｉＮであり得る。しかし、上記の誘電材料をＭＩＭキャパシタの絶縁層として使用する場合、絶縁層はスパッタリングプロセスまたは真空蒸着装置を使用することによって金属層上に形成されるが、これらは製造コストおよびプロセスの複雑さを増す可能性がある。
【０００９】
従って、ＭＩＭキャパシタを簡便で安価な方法で製造し、それを種々のデジタルおよびＲＦ回路に適用するために、ＭＩＭキャパシタおよびその製造方法を開発することが望ましい。
【００１０】
加えて、従来の誘電材料を用いた場合、ＯＴＦＴのゲート絶縁層およびＭＩＭキャパシタの絶縁層を形成するために、スパッタリングプロセスまたは真空蒸着法を実施しなければならない。故に、プロセスの複雑さおよび製造コストは著しく上昇する。従って、容易に入手でき、簡便な方法で製造可能で、いくつかの電子デバイスに適用し得る、電子デバイス用の誘電材料を開発することも望ましい。
【発明の概要】
【発明が解決しようとする課題】
【００１１】
本発明の目的は、ＯＴＦＴおよび、高性能のＯＴＦＴを製造するための、その製造方法を提供することである。
【００１２】
本発明の別の目的は、簡便で安価な方法でＭＩＭキャパシタを製造するため、ＭＩＭキャパシタおよびその製造方法を提供することである。
【００１３】
本発明のさらなる目的は、電子グレード・シルク溶液を提供することである。本発明の電子グレード・シルク溶液を使用する場合、誘電材料としてシルクプロテインを用いた電子デバイスを得ることが可能である。
【課題を解決するための手段】
【００１４】
目的を達成するため、本発明のＯＴＦＴは、基板；基板上に配置されたゲート電極；基板上に配置され、ゲート電極を覆う、ゲート絶縁層であって、ゲート絶縁層がシルクプロテインを含むもの；有機半導体層；および、ソース電極およびドレイン電極を含み、ここで有機半導体層、ソース電極およびドレイン電極は、ゲート絶縁層上に配置される。
【００１５】
加えて、本発明は、さらに、上記のＯＴＦＴの製造方法であって、以下の工程：（Ａ）基板を用意する工程；（Ｂ）基板上にゲート電極を形成する工程；（Ｃ）ゲート電極がその上に形成された基板をシルク溶液でコートして、基板およびゲート電極上にゲート絶縁層を得る工程；および（Ｄ）ゲート絶縁層上に、有機半導体層、ソース電極およびドレイン電極を形成する工程を含む方法を提供する。
【００１６】
さらに、目的を達成するために、本発明のＭＩＭキャパシタは、基板；基板上に配置された第一の電極；基板上に配置され、第一の電極を覆う、絶縁層であって、絶縁層がシルクプロテインを含むもの；および、絶縁層上に配置された第二の電極を含む。
【００１７】
加えて、本発明は、さらに、上記のＭＩＭキャパシタの製造方法であって、以下の工程：（Ａ）基板を用意する工程；（Ｂ）基板上に第一の電極を形成する工程；（Ｃ）第一の電極がその上に形成された基板をシルク溶液でコートして、基板および第一の電極上に絶縁層を得る工程；および（Ｄ）絶縁層上に、第二の電極を形成する工程を含む方法を提供する。
【００１８】
さらに、本発明は、シルクプロテインおよび水を含む、電子グレード・シルク溶液も提供するが、この電子グレード・シルク溶液のｐＨは３〜６である。加えて、本発明は、上記の電子グレード・シルク溶液の製造方法も提供するが、これは、以下の工程：（Ａ）カイコ(silkworm)の繭をアルカリ溶液中に入れ、アルカリ溶液を加熱して、シルクプロテインを得る工程；（Ｂ）シルクプロテインをリン酸溶液に溶解する工程；および（Ｃ）シルクプロテインを溶解しているリン酸溶液中のリン酸塩を除去する工程を含む。
【００１９】
本発明のＯＴＦＴおよびＭＩＭキャパシタおよびそれらの製造方法では、ゲート電極または第一の電極がその上に形成された基板をシルク溶液でコートして、シルクプロテインを含有するゲート絶縁層または絶縁層を形成する。スパッタリングプロセスまたは真空蒸着法による、ゲート絶縁層または絶縁層の従来の形成方法と比較して、本発明の方法は、溶液法で実施し得る。故に、本発明の方法は、低コストで簡便であり、大面積のＯＴＦＴおよびＭＩＭキャパシタの製造に使用し得る。また、シルクプロテインは低コストで容易に入手できる。加えて、本発明のＯＴＦＴに使用されるシルクプロテインは、有機半導体層の材料に良好に適合するので、ＯＴＦＴのトランジスタ特性は著しく改善され得る。さらに、本発明の電子グレード・シルク溶液およびその製造方法では、種々の電子デバイスに好適なシルク溶液を、簡便で安価な方法で得ることができる。また、本発明の電子グレード・シルク溶液を使用した溶液法を使用することによって、電子デバイスの絶縁層または誘電層を得ることができる。従って、製造コストおよび製法の複雑さを著しく減じ得る。
【００２０】
本発明の電子グレード・シルク溶液およびその製造方法、およびＯＴＦＴおよびＭＩＭキャパシタの構造では、シルクプロテインは天然シルクプロテインであってもよい。好ましくは、シルクプロテインはフィブロイン(fibroin)である。加えて、本発明のＯＴＦＴおよびＭＩＭキャパシタの製造方法では、シルク溶液は、天然シルクプロテインを含有する水溶液であってもよい。好ましくは、シルク溶液はフィブロインを含有する水溶液である。
【００２１】
本発明のＯＴＦＴの製造方法では、シルク溶液をコートする工程（Ｃ）は、さらに、以下の工程：（Ｃ１）シルク溶液を用意する工程；（Ｃ２）ゲート電極がその上に形成された基板を、シルク溶液でコートする工程；および（Ｃ３）基板およびゲート電極上にコートされたシルク溶液を乾燥させて、基板およびゲート電極上にゲート絶縁層を得る工程を含んでもよい。ここで、工程（Ｃ２）は、スピンコーティング法、浸漬コーティング法、ロールコーティング法、または印刷法によって実施し得る。好ましくは、工程（Ｃ２）は、浸漬コーティング法によって実施される。故に、工程（Ｃ２）は、好ましくは、ゲート電極がその上に形成された基板をシルク溶液に浸して、基板およびゲート電極をシルク溶液でコートすることによって実施される。
【００２２】
加えて、本発明のＭＩＭキャパシタの製造方法では、シルク溶液をコーティングする工程（Ｃ）は、さらに、以下の工程：（Ｃ１）シルク溶液を用意する工程；（Ｃ２）第一の電極がその上に形成された基板を、シルク溶液でコートする工程；および（Ｃ３）基板および第一の電極上にコートされたシルク溶液を乾燥させて、基板および第一の電極上に絶縁層を得る工程を含んでもよい。ここで、工程（Ｃ２）は、スピンコーティング法、浸漬コーティング法、ロールコーティング法、または印刷法によって実施し得る。好ましくは、工程（Ｃ２）は、浸漬コーティング法によって実施される。故に、工程（Ｃ２）は、好ましくは、第一の電極がその上に形成された基板をシルク溶液に浸して、基板および第一の電極をシルク溶液でコートすることによって実施される。
【００２３】
故に、本発明のＯＴＦＴおよびＭＩＭキャパシタの製造方法では、ゲート絶縁層または絶縁層として使用されるシルクフィルムは、浸漬コーティング工程および乾燥工程によって容易に形成し得る。ここで、乾燥工程は、空気乾燥工程または焼成工程等の、あらゆる従来の乾燥法であり得る。シルク溶液をコートする工程（Ｃ）が一回実施される場合、単層構造のシルクフィルムが得られる。加えて、工程（Ｃ）は、必要に応じて、繰り返して、多層構造を有するシルクフィルムを形成し得る。
【００２４】
加えて、本発明のＯＴＦＴおよびＭＩＭキャパシタおよびそれらの製造方法では、基板はプラスチック基板、ガラス基板、水晶基板、またはシリコン基板であってもよい。好ましくは、基板はフレキシブル基板、即ちプラスチック基板である。プラスチック基板を使用する場合、本発明において製造されるデバイスは、柔軟性を有する。加えて、ゲート電極、ソース電極、ドレイン電極、第一の電極および第二の電極を含む、各電極の材料は、Ｃｕ、Ｃｒ、Ｃｏ、Ｎｉ、Ｚｎ、Ａｇ、Ｐｔ、ＡｕおよびＡｌよりなる群から独立して選択してもよい。
【００２５】
本発明のＯＴＦＴおよびその製造方法では、有機半導体層の材料は、ペンタセン(pentacene)、および他の好適な材料を含んでもよい。好ましくは、有機半導体層の材料はペンタセンである。
【００２６】
さらに、本発明のＯＴＦＴの製造方法では、工程（Ｄ）において、有機半導体層がゲート絶縁層の表面全体を覆い、ソース電極およびドレイン電極が有機半導体層上に形成されて、トップコンタクト有機薄膜トランジスタを得る。
【００２７】
加えて、本発明のＯＴＦＴの製造方法では、工程（Ｄ）において、ソース電極およびドレイン電極がゲート絶縁層上に形成され、有機半導体層が、ソース電極、ドレイン電極およびゲート絶縁層を覆って、ボトムコンタクト有機薄膜トランジスタを得る。
【００２８】
さらに、電子グレード・シルク溶液およびその製造方法では、工程（Ｃ）は、シルクプロテインと共に溶解したリン酸を水で透析して、リン酸塩を除去してシルク溶液を得る工程であってもよい。ここで、透析工程は、シルクプロテインを溶解しているリン酸溶液を、膜内に入れることによって実施される。膜の分子量カットオフは、１００００〜２００００であり得る。好ましくは、膜の分子量カットオフは１２０００〜１６０００である。より好ましくは、膜の分子量カットオフは１３０００〜１５０００である。加えて、工程（Ａ）は、さらに、以下の工程（Ａ１）〜（Ａ３）を含んでもよい：（Ａ１）カイコの繭をアルカリ溶液に入れ、アルカリ溶液を沸騰させて、シルクプロテインを得る工程；（Ａ２）アルカリ溶液からシルクプロテインを取り出し、シルクプロテインを洗浄する工程；および（Ａ３）洗浄後、シルクプロテインを乾燥する工程。好ましくは、アルカリ溶液は炭酸ナトリウム溶液である。
【図面の簡単な説明】
【００２９】
【図１】図１Ａは、従来のトップコンタクトＯＴＦＴの透視図である。図１Ｂは、従来のボトムコンタクトＯＴＦＴの透視図である。
【図２】従来のＭＩＭキャパシタの透視図である。
【図３】本発明の実施例１におけるトップコンタクトＯＴＦＴの製造方法を図示する、断面図である。
【図４】本発明の実施例１のＯＴＦＴの、伝達(transfer)特性を示す曲線である。
【図５】本発明の実施例１のＯＴＦＴの、出力特性を示す曲線である。
【図６】本発明の実施例２におけるボトムコンタクトＯＴＦＴの製造方法を図示する、断面図である。
【図７】本発明の実施例３におけるＭＩＭキャパシタの製造方法を図示する、断面図である。
【図８】本発明の実施例３のＭＩＭキャパシタの、キャパシタンス−周波数特性を示す、曲線である。
【図９】本発明の実施例３のＭＩＭキャパシタの、電場−漏れ電流特性を示す、曲線である。
【発明を実施するための形態】
【００３０】
本発明を実例を挙げて記載したが、使用された用語は、制限ではなく、説明を目的とすることを理解すべきである。上記の教示に照らして、本発明の多くの改良および変更が可能である。従って、添付した特許請求の範囲内で、本発明は、具体的に記載されたものとは別の方法で実施してもよいことを理解すべきである。
【実施例】
【００３１】
実施例１−トップコンタクトＯＴＦＴ
［シルク溶液の製造］
先ず、１０重量％のＮａ2ＣＯ3水溶液を用意し、加熱した。溶液が沸騰していた時に、カイコの繭（天然シルク）をそこに加え、溶液を３０分〜１時間、沸騰し続けて、セリシン(sericin)を除いた。その後、セリシンを除いたシルクを脱イオン水で洗浄して、シルクに付着したアルカリ塩を除去した。乾燥工程の後、精製シルク、即ちフィブロインを得た。
【００３２】
次に、精製シルクを８５重量％リン酸（Ｈ3ＰＯ4）溶液（２０ｍｌ）中に加え、得られた溶液を、精製シルクが溶解するまで撹拌した。その後、精製シルクを含有するリン酸溶液を、膜（スペクトラ(Spectra)／Ｐｏｒ３膜、分子量カットオフ＝１４０００）内に入れ、水で透析した。透析工程は３日間実施して、リン酸塩イオン類を除去した。得られるシルク溶液のｐＨは、水の容量および透析工程の回数を変えることによって調節し得る。ここで、得られるシルク溶液のｐＨは、３〜６の間に制御する。透析工程の終了後、濾紙を用いて不純物を濾別し、フィブロインの水溶液を得る。
【００３３】
［トップコンタクトＯＴＦＴの製造］
図３Ａに示す通り、基板３０を用意し、基板３０をソニケーション工程で脱イオン水により清浄した。本実施例において、基板３０はＰＥＴ製のプラスチック基板であった。
【００３４】
次に、基板３０を真空チャンバー（図には示さず）内に置き、マスク（図には示さず）を使用して基板３０上に金属を蒸着させて、パターン化した金属層を形成したが、図３Ａに示す通り、これ(パターン化した金属層)をゲート電極３１として使用した。本実施例において、ゲート電極３１において使用した金属はＡｕであり、ゲート電極３１の厚さは約８０ｎｍであった。加えて、ゲート電極３１を形成する蒸着工程の条件を以下に記載する。
【００３５】
圧力：５×１０-6トル
蒸着速度：１Å／ｓ
【００３６】
その後、ゲート電極３１がその上に形成された基板３０を、シルク溶液に１５分間浸漬して、ゲート電極３１を有する基板３０をシルク溶液でコートした。コーティング工程の後、シルク溶液でコートした基板３０を６０℃で乾燥して、シルクフィルムを形成し、図３Ｂに示す通り、シルクフィルムをゲート絶縁層３２として使用した。本実施例において、シルクフィルムによって形成されるゲート絶縁層３２は厚さが４００ｎｍである。加えて、コーティング工程および乾燥工程を数回実施して、多層構造を有するシルクフィルムを形成し得る。
【００３７】
図３Ｃに示す通り、熱蒸着工程により、シャドウ金属マスクを使用して、ペンタセンを室温でゲート絶縁層３２上に析出させて、有機半導体層３３を形成した。本実施例において、有機半導体層３３の厚さは約７０ｎｍである。加えて、有機半導体層３３を形成する熱蒸着工程の条件を以下に記載する。
【００３８】
圧力：２×１０-6トル
蒸発速度：０．３Å／ｓ
【００３９】
最後に、ゲート電極を形成する同様の蒸着工程を実施して、パターン化金属層を形成したが、図３Ｄに示す通り、これ(パターン化金属層)は、他のマスク（図中には示さず）を使用することにより、有機半導体層３３上のソース電極３４およびドレイン電極３５として使用した。本実施例において、ソース電極３４およびドレイン電極３５の材料はＡｕであり、ソース電極３４およびドレイン電極３５の厚さは約８０ｎｍであった。
【００４０】
図３Ｄに示す通り、上記の工程の後、本実施例のトップコンタクトＯＴＦＴを得たが、これは、基板３０；基板３０上に配置されたゲート電極３１；基板３０上に配置され、ゲート電極３１を覆う、ゲート絶縁層３２であって、ゲート絶縁層３２がシルクフィブロインを含むもの；ゲート絶縁層３２の表面全体を覆う、有機半導体層３３；および有機半導体層３３にそれぞれ配置された、ソース電極３４およびドレイン電極３５を含む。
【００４１】
［ＯＴＦＴの特性評価］
本実施例のトップコンタクトＯＴＦＴについて、電流電圧試験を実施した。ＯＴＦＴの伝達特性の結果を図４に示し、種々のゲート電圧（ＶG）下でのアウトプット特性の結果を図５に示す。電流オン／オフ比（ＩON/OFF）、サブスレッショルド係数（subthreshold swing: Ｓ．Ｓ）、キャリア移動度および閾値電圧（ＶTH）を以下の表１に記載する。
【００４２】
【表１】
2011199254.tif 000002
【００４３】
図４、図５および表１に示す結果によれば、シルクプロテインで作られたゲート絶縁層のキャリア移動度は、約４０ｃｍ2／Ｖ・秒である。窒化ケイ素または窒化アルミニウムで作られたゲート絶縁層を有する従来のペンタセンＯＴＦＴと比較して、本実施例のペンタセンＯＴＦＴのデバイス性能は、ゲート絶縁層の誘電材料としてシルクプロテインを使用することにより、著しく向上し得る。
【００４４】
実施例２−ボトムコンタクトＯＴＦＴ
図６Ａに示す通り、基板３０を用意し、続いて基板３０上に、ゲート電極３１およびゲート絶縁層３２を逐次形成した。本実施例において、基板３０、ゲート電極３１、およびゲート絶縁層３２の各々の製造方法および材料は、実施例１において説明したものと同様である。加えて、本実施例において、ゲート電極３１の厚さは約１００ｎｍであり、ゲート絶縁層３２の厚さは約５００ｎｍであった。
【００４５】
次に、実施例１に記載したゲート電極を形成する蒸着工程と同様の工程によって、ゲート絶縁層３２上に蒸着工程を実施して、パターン化金属層を形成したが、ここで、図６Ｂに示す通り、パターン化金属層はソース電極３４およびドレイン電極３５として使用した。本実施例において、ソース電極３４およびドレイン電極３５の材料はＡｕであり、ソース電極３４およびドレイン電極３５の厚さは約１００ｎｍであった。
【００４６】
最後に、図６Ｃに示す通り、実施例１に記載した有機半導体層の形成工程と同様の工程で、有機半導体層３３をゲート絶縁層３２、ソース電極３４およびドレイン電極３５上に形成した。本実施例において、有機半導体層３３の材料はペンタセンであり、有機半導体層３３の厚さは約１００ｎｍである。
【００４７】
図６Ｃに示す通り、上記の工程の後、本実施例のボトムコンタクトＯＴＦＴを得たが、これは、基板３０；基板３０上に配置されたゲート電極３１；基板３０上に配置され、ゲート電極３１を覆う、ゲート絶縁層３２であって、ゲート絶縁層３２がシルクフィブロインを含むもの；ゲート絶縁層３２上にそれぞれ位置する、ソース電極３４およびドレイン電極３５；およびゲート絶縁層３２、ソース電極３４およびドレイン電極３５を覆う、有機半導体層３３を含む。
【００４８】
実施例３−ＭＩＭキャパシタ
図７Ａに示す通り、基板７０を用意し、基板７０上に第一の電極７１を形成した。本実施例において、第一の電極７１の製造方法および材料は、実施例１に説明したゲート電極の形成工程と同様である。本実施例において、基板７０はプラスチック基板であり、第一の電極７１の材料はＡｕであり、第一の電極７１の厚さは約８０ｎｍであった。
【００４９】
次に、第一の電極７１がその上に形成された基板７０を、実施例１で調製したシルク溶液中に１５分間浸漬して、第一の電極７１を有する基板７０をシルク溶液でコートした。コーティング工程の後、シルク溶液でコートした基板７０を６０℃で乾燥して、シルクフィルムを形成し、図７Ｂに示す通り、シルクフィルムを絶縁層７２として使用した。
【００５０】
最後に、図７Ｃに示す通り、基板７０を圧力５×１０-6トルの真空チャンバー（図中には示さず）中に置いて、厚さが８０ｎｍの第二の電極７３を形成した。
【００５１】
図７Ｃに示す通り、上記の工程の後、本実施例のＭＩＭキャパシタを得たが、これは、基板７０；基板７０上に配置された第一の電極７１；基板７０上に配置され、第一の電極７１を覆う、絶縁層７２であって、絶縁層７２がシルクプロテインを含むもの；および絶縁層７２上に配置された第二の電極７３を含む。
【００５２】
［ＭＩＭキャパシタの特性評価］
本実施例のＭＩＭキャパシタの誘電特性を評価し、評価結果を図８および図９に示すが、図８は、ＭＩＭキャパシタの、キャパシタンス−周波数特性を示す曲線であり、図９は、ＭＩＭキャパシタの、電場−漏れ電流特性を示す曲線である。計算後、シルクフィブロインの誘電定数（ε）は約７．２であり、ＭＩＭキャパシタの漏れ電流は、−０．１ＭＶ／ｃｍの電場下で約１０-7Ａ／ｃｍ2である。これらの結果は、シルクフィブロインが良好な誘電材料であることを示す。
【００５３】
結論として、本発明のＯＴＦＴおよびＭＩＭキャパシタおよびそれらの製造方法では、シルクフィブロインを誘電材料として使用し、溶液法によりゲート絶縁層または絶縁層を形成する。故に、方法の複雑さおよび製造コストは著しく減じ得る。また、本発明の方法は、大面積のＯＴＦＴおよびＭＩＭキャパシタの形成に使用し得る。加えて、シルクフィブロインをペンタセンＯＴＦＴにおけるゲート絶縁層の材料として使用する場合、シルクフィブロインは、ペンタセン層に良好に適合し得る。故に、ＯＴＦＴにおけるペンタセンのキャリア移動度は著しく上昇し得る。加えて、本発明の電子グレード・シルク溶液は容易に入手でき、種々の電子デバイスに適用し得る。さらに、本発明の電子グレード・シルク溶液の製造方法は、スパッタリングプロセスまたは真空蒸着法に比べて、非常に簡便である。故に、本発明の電子グレード・シルク溶液を使用する場合、製造コストおよび方法の複雑さが減じ得るのみならず、大面積の絶縁層を得ることもできる。
【００５４】
本発明を好ましい実施例に関して説明したが、以下に特許請求した通りの本発明の範囲から逸脱することなく、多数の他の可能な改良および変更がなされ得ることを理解すべきである。
【図１】
2011199254.tif 000003
【図２】
2011199254.tif 000004
【図３】
2011199254.tif 000005
【図４】
2011199254.tif 000006
【図５】
2011199254.tif 000007
【図６】
2011199254.tif 000008
【図７】
2011199254.tif 000009
【図８】
2011199254.tif 000010
【図９】
2011199254.tif 000011